(57)【要約】【課題】粘着テープが可動接点材に貼り付くことによって、タクト感の損なわれることのないタクトスイッチ用粘着テープを提供すること。【解決手段】支持基材上に粘着剤層が設けられているタクトスイッチ用粘着テープであって、前記粘着剤層には、粘着剤層不存在部が部分的に設けられており、当該粘着剤層不存在部の縁部には、タクトスイッチにおけるハウジング部に貼り付けるための粘着剤層を少なくとも有することを特徴とするタクトスイッチ用粘着テープ。【選択図】        図２
2004244586.tif 000002
【特許請求の範囲】
【請求項１】
支持基材上に粘着剤層が設けられているタクトスイッチ用粘着テープであって、
前記粘着剤層には、粘着剤層不存在部が部分的に設けられており、
当該粘着剤層不存在部の縁部には、タクトスイッチにおけるハウジング部に貼り付けるための粘着剤層を少なくとも有することを特徴とするタクトスイッチ用粘着テープ。
【請求項２】
支持基材上に粘着剤層が設けられているタクトスイッチ用粘着テープであって、
前記粘着テープは、タクトスイッチのハウジング部に応じた形状に加工されており、
前記粘着剤層は、粘着剤層不存在部の縁部に設けられていることを特徴とするタクトスイッチ用粘着テープ。
【請求項３】
ハウジング内底面に固定接点材を設け、当該固定接点材上に可動接点材を設け、ハウジング開口を粘着テープで封止し、当該粘着テープ上にステムを配設してなり、当該ステムの操作により可動接点材と共に粘着テープを加圧して可動接点材を固定接点材に接触させ、加圧解除で可動接点材から脱離するタクトスイッチにおいて、
前記粘着テープとして、請求項２記載のタクトスイッチ用粘着テープが用いられていることを特徴とするタクトスイッチ。
【発明の詳細な説明】
【０００１】
【発明の属する技術分野】
本発明はクリックアクションで作動されるタクトスイッチに適用される粘着テープに関する。さらには、当該粘着テープを用いたタクトスイッチに関する。
【０００２】
【従来の技術】
キーボードスイッチ等に使用されるタクトスイッチとして、図６に示すようにハウジング１内の底面に固定接点材２を設け、該固定接点材２上に可動接点材３を設け、ハウジング開口を粘着テープ５（支持基材５１，粘着剤層５２）で封止し、ハウジング１にフレーム６を取着すると共にフレーム６にステム７を摺動自在に遊嵌したものが知られている。
【０００３】
図７はタクトスイッチにおけるステムの荷重と移動量との関係を示し、ある荷重ｆ１  （作動力）に達すると、可動接点材３が反動作動してそれまでの荷重よりも小さな荷重で移動が進み、ある荷重ｆ２  （復帰力）でステムが押し切り状態になり、それ以後は荷重を増しても実質上ステムは移動しない。
【０００４】
タクトスイッチにおける荷重−移動量線図において、荷重はステムの移動に抵抗する部材の変形剛性、主に曲げ剛性によって左右される。最大荷重ｆ１  （作動力）が大なるときは，ハードタッチのフィーリングとなり、最大荷重が小なるときは、ソフトタッチのフィーリングとなる。
【０００５】
上記タクトスイッチにおいては、可動接点材３の形状を上記反転作動を生じさせるように、設定することが必要である。通常、可動接点材３の形状をドーム型とし、そのドーム型の下端を電極４、４に局所的に接触支持している。従って、固定接点材２と可動接点材３との間の空間は可動接点材３外の空間に連通している。
【０００６】
また、上記タクトスイッチの回路板への実装には、リフローはんだ付け法が使用される。このはんだ付けでのフラックスの塗布工程において固定接点材２と可動接点材３との間にフラックスが侵入するのを防止して良好な接点接触性を保障するうえで、上記ハウジング開口を粘着テープ５等により封止することは不可欠である。
【０００７】
ハウジング開口の粘着テープ５等による封止は、ハウジング１とフレーム６の隙間から塵埃が侵入して、該塵挨により固定接点材２と可動接点材３との接点不良が起きることも同時に防いでいる。
【０００８】
また前記粘着テープ５は、ハウジング１の開口上端面に接着され、しかもステム７の上下動に柔軟に追随しなければならない。そのため、粘着テープの基材には柔軟性が必要であり、一般的には、ふっ素樹脂シートが用いられる。特に、フッ素樹脂としてはポリテトラフルオロエチレンが用いられてる。
【０００９】
しかし、図８に示すように、前記粘着テープ５（粘着剤層５２）が可動接点材３に貼り付いてしまうと、可動接点材３に粘着テープ５が固定されてしまい、可動接点材３を加圧して固定接点材２に接触させる時に、図９に示すように、可動接点材３の変形によって粘着テープ５の一部が大きく引き伸ばされる。このように粘着テープ５の基材が伸びに追随できなくなると、結果として荷重の小さくなるｆ２  の部分がなくなり、タクト感を損なうといった不都合が生じる。
【００１０】
それに対して、前記粘着テープ５（粘着剤層５２）の粘着力を下げて、可動接点材３に貼り付かないようにすれば、粘着テープ５とハウジング１との粘着力も下がる。しかし、粘着テープの粘着力を下げると、粘着テープ５が、最悪ハウジング１から剥がれてしまい、本来の可動接点材３を封止する目的が果たせなくなってしまう。
【００１１】
そのため、粘着テープの設計時には可動接点材に貼り付き過ぎず、かつ、ハウジングとも簡単に剥がれないように粘着力を調整することが行われている。しかし、粘着テープの特性のばらつき、タクトスイッチの組み立て時のばらつき等によって、上記いずれかの不具合が生ずることが多々ある。
【００１２】
【発明が解決しようとする課題】
本発明は、粘着テープが可動接点材に貼り付くことによって、タクト感の損なわれることのないタクトスイッチ用粘着テープを提供することを目的とする。さらには当該粘着テープを用いたタクトスイッチを提供することを目的とする。
【００１３】
【課題を解決するための手段】
本発明者らは上記課題を解決すべく鋭意検討を重ねた結果、以下に示す粘着テープにより前記目的を達成できることを見出し、本発明を完成するに到った。
【００１４】
すなわち本発明は、支持基材上に粘着剤層が設けられているタクトスイッチ用粘着テープであって、
前記粘着剤層には、粘着剤層不存在部が部分的に設けられており、
当該粘着剤層不存在部の縁部には、タクトスイッチにおけるハウジング部に貼り付けるための粘着剤層を少なくとも有することを特徴とするタクトスイッチ用粘着テープ、に関する。
【００１５】
また本発明は、支持基材上に粘着剤層が設けられているタクトスイッチ用粘着テープであって、
前記粘着テープは、タクトスイッチのハウジング部に応じた形状に加工されており、
前記粘着剤層は、粘着剤層不存在部の縁部に設けられていることを特徴とするタクトスイッチ用粘着テープ、に関する。
【００１６】
さらには本発明は、ハウジング内底面に固定接点材を設け、当該固定接点材上に可動接点材を設け、ハウジング開口を粘着テープで封止し、当該粘着テープ上にステムを配設してなり、当該ステムの操作により可動接点材と共に粘着テープを加圧して可動接点材を固定接点材に接触させ、加圧解除で可動接点材から脱離するタクトスイッチにおいて、
前記粘着テープとして、上記タクトスイッチ用粘着テープが用いられていることを特徴とするタクトスイッチ、に関する。
【００１７】
（作用・効果）
上記本発明のタクトスイッチ用粘着テープは、粘着剤層に、粘着剤層不存在部を有する。当該粘着テープを、粘着剤層不存在部の縁部に粘着剤層を含み、かつタクトスイッチのハウジング部に応じた形状になるように加工し、これをタクトスイッチに適用すれば、粘着テープの粘着剤層不存在部が可動接点材と接触し、粘着剤層は可動接点材と接触しないようになる。その結果、粘着テープが可動接点材に貼り付くことによって、タクト感が損なわれることがなくなる。
【００１８】
【発明の実施の形態】
本発明のタクトスイッチ用粘着テープ５は、図１および図２に示すように、支持基材５１上に粘着剤層５２が設けられている。また粘着剤層５２は、粘着剤層不存在部５２（ａ）を有する。図１は粘着テープ５の断面図、図２は粘着テープ５を粘着剤層５２側から観察した上面図である。
【００１９】
支持基材には各種基材を使用することができ、ポリイミド、ポリエチレンテレフタレートなどの各種プラスチックシートを用いても構わないが、前述の通り、柔軟性を有し、耐熱性を有するフッ素樹脂が好ましい。フッ素樹脂としては、ポリテトラフルオロエチレン（ＰＴＦＥ）、テトラフルオロエチレン−パーフルオロアルキルビニルエーテル共重合体（ＰＦＡ）、テトラフルオロエチレン−へキサフルオロプロピレン共重合体（ＦＥＰ）、エチレン−テトラフルオロエチレン共重合体（ＥＴＦＥ）、ポリフッ化ビニリデン（ＰＶＤＦ）等があげられる。これらのなかでもポリテトラフルオロエチレン（ＰＴＦＥ）が好ましい。
【００２０】
フッ素樹脂シートの作製方法としては特に制限されず、高温で成形したブロックを回転切削することにより作製する方法、乳化重合によって得られるディスバージョンを用いてキャスティング法によって作製する方法等を採用できる。
【００２１】
フッ素樹脂シートの支持基材には、通常、接着性を上げる目的で表面処理を施すのが好ましい。表面処理は、アルカリエッチングのような湿式処理およびスパッタエッチングのような乾式処理等を用いることができる。
【００２２】
支持基材の厚みは特に制限されないが、８〜５０μｍ程度のものが適度の剛性と、タクトスイッチの薄型化に対応して、好適である。
【００２３】
上記支持基材５１に設けられている粘着剤層５２の形成には、粘着テープの使用にあたり、剥離やずれが発生しない粘着剤が好ましく用いられる。粘着剤は特に制限されないが、粘着テープが電気接点近くに用いられることから、接点不良の原因となるシリコーン系粘着剤は好ましくない。粘着剤としては、たとえば、ゴム系粘着剤、アクリル系粘着剤があげられる。これらのなかでも耐熱性の良好なアクリル系粘着剤が好ましい。
【００２４】
アクリル系粘着剤のベースポリマーとしては、アクリル酸アルキルエステルとカルボキシル基含有モノマーとのコポリマーであって、重量平均分子量が１００万以上のものが好ましい。コポリマーの重量平均分子量は、通常、１００万〜  ４００万程度であり、好ましくは１００万〜２００万である。
【００２５】
上記コポリマーの成分であるアクリル酸アルキルエステルとしては、アクリル酸ブチル、アクリル酸プロピル、アクリル酸へキシル、２−エチルヘキシルアクリレート、イソオクチルアクリレート、インノニルアクリレート等のアルキル基の炭素数が３〜１０のものを用いるのが好適である。カルボキシル基含有モノマーとしてはアクリル酸、メタクリル酸、フマル酸、マレイン酸、イタコン酸等があげられる。これらのなかでも、アクリル酸、メタクリル酸が好ましく、特にアクリル酸が好ましい。
【００２６】
前記コポリマーにおけるアクリル酸アルキルエステルと、カルボキシル基含有モノマーの重量比は、前者が８０〜９９．５重量％、後者が０．５〜２０重量％である。好ましくは、前者が８８〜９７重量％、後者が３〜１２重量％である。なお、ベースポリマーであるコポリマーには、前記モノマーのほかに、水酸基含有モノマー、Ｎ元素含有モノマー、エポキシ基含有モノマー等の官能基を有するモノマー、さらには酢酸ビニル、スチレン等を本発明の目的を損なわない範囲で用いることもできる。
【００２７】
前記コポリマーの調製は、例えば、撹拌機、温度計、コンデンサーおよび窒素導入管を備えたフラスコに、アクリル酸アルキルエステル、カルボキシル基含有モノマーおよび有機溶媒（たとえば、トルエン等）を配合してフラスコ内を窒素置換し、重合開始剤（たとえば、ベンゾイルパーオキサイド、アゾビスイソブチロニトリル等）の存在下で、後所定温度に加熱して重合する方法により得ることができる。なお、加熱温度、重合時間は特に制限されないが、通常、加熱温度５０〜７０℃程度、重合時間は５〜７時間程度とするのが好適である。
【００２８】
前記アクリル系コポリマーには各種の粘着付与剤を配合することができる。粘着付与剤としては従来から粘着付与樹脂として用いられている樹脂を特に限定することなく用いることができる。例えばテルペン樹脂、テルペンフェノール樹脂、石油樹脂、クマロン−インデン樹脂、ロジン系樹脂、（アルキル）フェノール系樹脂、キシレン系樹脂またはこれらの水添物等があげられる。粘着付与剤は１種を加えてもよく、軟化点の異なる樹脂を複数加えてもよい。
【００２９】
さらに本発明の粘着剤組成物には、架橋剤を配合することができる。架橋剤の配合量は前記コポリマー１００重量部に対し、０．０５〜５重量部程度とするのが好ましい。架橋剤の種類は特に制限されず、従来から粘着剤に用いられていたものを使用できる。その具体例としてはへキサメチレンジイソシアネート等のイソシアネート系架橋剤、ビスアミン等のアミン系架橋剤、エチレングリコールジグリシジルエーテル等のエポキシ系架橋剤等をあげることができる。その他に各種添加剤を配合するのは任意である。
【００３０】
本発明のタクトスイッチ用粘着テープの作製は、たとえば、粘着剤溶液を、支持基材の片面に塗布し、乾燥させることにより行う。乾燥温度、時間は特に制限されないが、通常１００〜１８０℃程度で、２〜１０分間程度である。粘着剤層の厚さは、特に制限されないが、固形分で５〜５０μｍ程度である。
【００３１】
上記粘着剤層５２は、粘着剤層不存在部５２（ａ）を部分的に有するように形成される。粘着剤層不存在部５２（ａ）の形状は図２では円状のものが示されているが、その形状は特に制限されず、たとえば、円状の他、八角形等の多角形等にすることができる。
【００３２】
また粘着剤層不存在部５２（ａ）の縁部には、タクトスイッチにおけるハウジング部に貼り付けるための粘着剤層５２を少なくとも有する。
【００３３】
かかる粘着剤層不存在部５２（ａ）が部分的に設けられている粘着剤層５２の形成は、たとえば、前記粘着剤溶液を、支持基材５１の片面に塗布する際に、グラビア印刷などに用いるグラビアコーター等に粘着剤層不存在部５２（ａ）の形状を刻み、これを用いて塗布することにより行うことができる。その他の方法として、離型紙の上に粘着剤溶液を塗布し、乾燥して粘着剤層５２を得て、離型紙ごと粘着剤層不存在部５２（ａ）に相当する部分を打抜き、その打ち抜いた粘着剤層５２のみを支持基材５１に貼り付けることにより行うことができる。
【００３４】
粘着剤層不存在部５２（ａ）の大きさは、図３に示すように、粘着剤層不存在部５２（ａ）の縁部にタクトスイッチにおけるハウジング部に貼り付けるための粘着剤層５２′を含むように、粘着テープを加工し、これをタクトスイッチに適用した場合に、粘着剤層５２′と可動接点材とが接触しないような大きさを有するように設計される。また、粘着剤層５２′は、タクトスイッチ内部に異物の侵入を防ぐため、粘着剤層５２ａ′の幅は、粘着テープを貼り付けられるタクトスイッチのハウジング部と同程度の幅とするのが好ましい。
【００３５】
なお、図１または図２に示すタクトスイッチ用粘着テープは、図３に示すように、粘着剤層不存在部５２（ａ）の縁部に粘着剤層５２′を含むようにタクトスイッチのハウジング部に応じた形状に、打抜き、裁断等により加工される。
【００３６】
図３に示す粘着テープは、図４に示すように、タクトスイッチのハウジング１に貼り付けられる。粘着剤層不存在部５２（ａ）によって、タクトスイッチ用粘着テープ５は可動接点材３に貼り付くことがない。したがって、図５に示すように、支持基材５１は全体的に引き伸ばされるので、部分的に大きく引き伸ばされることもなく、粘着テープ５は、可動スイッチの変形に対して充分に追随することができ、タクト感を損なうことなく使用できる。
【図面の簡単な説明】
【図１】本発明のタクトスイッチ用粘着テープの断面図である。
【図２】本発明のタクトスイッチ用粘着テープの粘着剤層側の上面図である。
【図３】本発明のタクトスイッチ用粘着テープの粘着剤層側の上面図である。
【図４】本発明のタクトスイッチ用粘着テープを用いたタクトスイッチの例である。
【図５】本発明のタクトスイッチ用粘着テープを用いたタクトスイッチの例である。
【図６】タクトスイッチの一般的構造を示す説明図である。
【図７】タクトスイッチの荷重−移動量線図を示す説明図である。
【図８】従来のタクトスイッチ用粘着テープを用いたタクトスイッチの例である。
【図９】従来のタクトスイッチ用粘着テープを用いたタクトスイッチの例である。
【符号の説明】
１  ハウジング
２  固定接点材
３  可動接点材
５  粘着テ−プ
５１  支持基材
５２  粘着剤層
５２ａ  粘着剤層不存在部
６  フレ−ム
７  ステム
【図１】
2004244586.tif 000003
【図２】
2004244586.tif 000004
【図３】
2004244586.tif 000005
【図４】
2004244586.tif 000006
【図５】
2004244586.tif 000007
【図６】
2004244586.tif 000008
【図７】
2004244586.tif 000009
【図８】
2004244586.tif 000010
【図９】
2004244586.tif 000011